(57)【要約】【課題】  還元膨張が従来のランタンクロマイト質材料より低減され、導電率は従来のランタンクロマイト質材料と同等であり、且つ熱膨張係数がＹＳＺ等の固体電解質材料と略一致した材料であり、特に固体酸化物形燃料電池や固体電解質型水蒸気電解装置などの電気化学セルのインターコネクタ材料として好適に用いられるランタンクロマイト質材料を提供することを目的とする。【解決手段】  ランタンクロマイト質材料の組成を、（Ｌａ（１−ｘ）Ｓｒｘ）（Ｃｒ（１−ｙ−ｚ）ＣｏｙＺｒｚ）Ｏ３（ただし、０．１≦ｘ≦０．２、０．０１≦ｙ≦０．０５、０．０１≦ｚ≦０．１）とする。【選択図】  なし【特許請求の範囲】
【請求項１】
一般式（Ｌａ（１−ｘ）Ｓｒｘ）（Ｃｒ（１−ｙ−ｚ）ＣｏｙＺｒｚ）Ｏ３
（ただし、０．１≦ｘ≦０．２、０．０１≦ｙ≦０．０５、０．０１≦ｚ≦０．１）
で表されるランタンクロマイト質材料。
【請求項２】
請求項１記載のランタンクロマイト質材料を含んでなるインターコネクタ。
【請求項３】
請求項２記載のインターコネクタを有する固体酸化物形燃料電池。
【請求項４】
請求項１記載のランタンクロマイト質材料を含んでなる電熱体。
【発明の詳細な説明】
【技術分野】
【０００１】
本発明は優れた熱安定性と適度な導電性を有するランタンクロマイト質材料に関し、特に、固体酸化物形燃料電池や固体電解質形水蒸気電解装置などの電気化学セルのインターコネクタ材料として有利に適用しうるランタンクロマイト質材料に関する。さらに本発明は、インターコネクタ固体酸化物形燃料電池、及び電熱体に関する。
【背景技術】
【０００２】
例えば、固体酸化物形燃料電池（以下、ＳＯＦＣと略称する）においては、単セルを複層化し電圧を上げて電力を得るため、接続用材料としてのインターコネクタが使用される。インターコネクタは電気的な接続をすると同時に高温において、酸化性ガス（空気）と還元性ガス（燃料：水素等）を分離する役目を併せもっている。従って、インターコネクタ材料として、金属としては耐酸化性の特性を有する高融点金属、酸化物としてはペロブスカイト型酸化物であるＭｇ、Ｃａ、Ｓｒなどをドーピングしたランタンクロマイト質材料やイットリウムクロマイト質材料が使用されている。
従来のインターコネクタ材料として用いられるランタンクロマイト質材料やイットリウムクロマイト質材料としては、例えば以下の組成のものが開示されている。
【０００３】
特許文献１：
（Ｌａ（１−ｘ）Ｓｒｘ）（Ｃｒ（１−ｙ）Ｍｙ）Ｏ３
ただし、Ｍ：  Ｚｒ、Ｔｉ
０．１≦ｘ≦０．２
０．０５≦ｙ≦０．２
【０００４】
特許文献２：
（Ｙ（１−ｘ）Ｃａｘ）（Ｃｒ（１−ｙ）Ｍｇｙ）Ｏ３
ただし、０．１≦ｘ≦０．４
０．０５≦ｙ≦０．２
【０００５】
特許文献３：
（Ｌａ（１−ｘ）Ｓｒｘ）（Ｃｒ（１−ｙ）Ｓｉｙ）Ｏ３
ただし、０．１≦ｘ≦０．２
０．０５≦ｙ≦０．２
【０００６】
特許文献４：
（Ｙ（１−ｘ）Ｃａｘ）（Ｃｒ（１−ｙ）Ｔｉｙ）Ｏ３
ただし、０．２≦ｘ≦０．３
０．１≦ｙ≦０．１５
【０００７】
特許文献５：
（１）  （Ｌａ（１−ｘ）Ｓｒｘ）（Ｃｒ（１−ｙ−ｚ）ＴｉｙＣｏｚ）Ｏ３
ただし、０．１≦ｘ≦０．２
０．０１≦ｙ≦０．１
０．０１≦ｚ≦０．０５
（２）  （Ｌａ（１−ｘ’）Ｓｒｘ’）（Ｃｒ（１−ｙ’−ｚ’）Ｔｉｙ’Ｎｉｚ’）Ｏ３
ただし、０．１≦ｘ’≦０．２
０．０１≦ｙ’≦０．０５
０．０１≦ｚ’≦０．０８
（３）  （Ｌａ（１−ｘ”）Ｓｒｘ”）（Ｃｒ（１−ｙ”−ｚ”）Ｔｉｙ”Ｆｅｚ”）Ｏ３
ただし、０．１≦ｘ”≦０．２
０．０１≦ｙ”≦０．０５
０．０１≦ｚ”≦０．０５
【０００８】
【特許文献１】特開平８−５５６２９号公報
【特許文献２】特開平８−８３６２０号公報
【特許文献３】特開平８−１９０９２２号公報
【特許文献４】特開平１０−１２５３４０号公報
【特許文献５】特開平１１−３７２０号公報
【発明の開示】
【発明が解決しようとする課題】
【０００９】
しかしながら、高融点金属をインターコネクタとして用いた場合でも、ＳＯＦＣの使用温度は８００℃〜１０００℃程度と高いため、長時間の使用においては酸化雰囲気で高融点金属が酸化物を形成する。このため、高融点金属の表面は絶縁体となり、電気の導通が悪くなるので、高融点金属はインターコネクタ材料として好ましくない。
また、酸化物であるランタンクロマイト系インターコネクタ材料については、下記（ｉ）〜（ｉｉｉ）の課題を有している。
（ｉ）導電率
酸化物であるランタンクロマイトは酸化雰囲気中では安定であるものの導電性が低く、還元雰囲気中では還元されて導電性などの特性が変化しやすいという問題点がある。そこで、導電性向上のため、Ｍｇ、Ｃａ、Ｓｒなどのアルカリ土類金属をドーピングして使用している。導電性はＳｒ＞Ｃａ＞Ｍｇの順にドーピングされたランタンクロマイトの導電率は高くなる。しかし、さらなる導電性向上が求められている。
（ｉｉ）熱膨張
ＳＯＦＣは、固体電解質、酸素極、燃料極、及び、インターコネクタ等の複合体であるため、インターコネクタとベースとなる固体電解質（例えば、イットリア安定化ジルコニア（以下、「ＹＳＺ」という））の熱膨張率は一致している必要がある。
（ｉｉｉ）還元膨張
還元雰囲気での挙動においては、Ｓｒをドーピングしたランタンクロマイト系材料は還元による膨張が比較的大きく、インターコネクタの変形及び割れ、電極の剥離などの原因となる。このため、従来のインターコネクタ材料で形成したインターコネクタを燃料電池に用いる場合には、燃料電池の起動後の還元時等に水蒸気量を制御し、還元膨張が発生しないように雰囲気制御を行わなければならない。従って、このような雰囲気制御を簡略化もしくは不要とすることができるインターコネクタ材料が望まれている。また、燃料電池の信頼性向上の観点からも、より還元膨張を抑制した材料が望まれている。
【００１０】
一方、インターコネクタと同様、酸化雰囲気における熱安定性と、適度な導電性を有する材料が要求される他の部材として、セラミックス用焼成炉のヒータ線等の電熱体が挙げられる。トンネル炉は、入り口付近は低めの温度に設定されており、また、出口付近は徐冷の為、やはり低めの温度に設定されて、中央付近が高温になっている温度勾配を設けた炉である。
従って、セラミックス用焼成炉のヒータ線等の電熱体用材料も、酸化雰囲気におけるより高い熱安定性と、適度な導電性を有する材料が求められている。
【００１１】
本発明は、このような事情に鑑みて見出されたランタンクロマイト質材料であって、還元膨張が従来のランタンクロマイト質材料より低減され、導電率は従来のランタンクロマイト質材料と同等であり、且つ熱膨張係数がＹＳＺ等の固体電解質材料と略一致した材料であり、特に固体酸化物形燃料電池や固体電解質形水蒸気電解装置などの電気化学セルのインターコネクタ材料として好適に用いられるランタンクロマイト質材料を提供することを目的とする。
さらに本発明は、上記課題を克服可能であるが故に酸化雰囲気におけるより高い熱安定性と、適度な導電性を有する材料であって、セラミックス用焼成炉のヒータ線等の電熱体用材料としても適用可能であり、広範な用途が見込まれる材料を提供することを目的とする。
また本発明は、還元膨張が従来のランタンクロマイト質材料より低減され、導電率は従来のランタンクロマイト質材料と同等であり、且つ熱膨張係数がＹＳＺ等の固体電解質材料と略一致したインターコネクタを提供することを目的とする。
さらに本発明は、上記特性を有するインターコネクタを有することにより、優れた発電性能と作動時の安定性とを兼ね備えた固体酸化物形燃料電池を提供することを目的とする。
さらに本発明は、酸化雰囲気における高い熱安定性と、適度な導電性を有する電熱体を提供することを目的とする。
【課題を解決するための手段】
【００１２】
上記課題を解決するために、本発明は、以下の手段を採用する。
すなわち、本発明は、一般式（Ｌａ（１−ｘ）Ｓｒｘ）（Ｃｒ（１−ｙ−ｚ）ＣｏｙＺｒｚ）Ｏ３（ただし、０．１≦ｘ≦０．２、０．０１≦ｙ≦０．０５、０．０１≦ｚ≦０．１）で表されるランタンクロマイト質材料を提供する。
前記一般式で表されるランタンクロマイト質材料は、ＬａＣｒＯ３で表されるランタンクロマイトのＬａの一部をＳｒで置換し、Ｃｒの一部をＣｏ及びＺｒで置換した組成であり、０．１≦ｘ≦０．２、０．０１≦ｙ≦０．０５、０．０１≦ｚ≦０．１とすることにより、還元膨張率を低減すると共に、導電率を１０Ｓ／ｃｍ以上としてインターコネクタの実用上問題ない範囲とし、熱膨張係数をＹＳＺの熱膨張係数である１０．２〜１０．３×１０-6／Ｋに近い値としている。
【００１３】
また本発明は、前記ランタンクロマイト質材料を含んでなるインターコネクタを提供する。
本発明のインターコネクタは、還元膨張が低減され、導電率は従来のランタンクロマイト質材料と同等であり、且つ熱膨張係数がＹＳＺ等の固体電解質材料と略一致している。
【００１４】
また本発明は、前記インターコネクタを有する固体酸化物形燃料電池を提供する。
本発明の固体酸化物形燃料電池は、前述の特性を有するインターコネクタを備えているので、優れた発電性能と作動時の安定性とを兼ね備えている。
【００１５】
さらに本発明は、前記ランタンクロマイト質材料を含んでなる電熱体を提供する。
本発明の電熱体は、酸化雰囲気における高い熱安定性と、適度な導電性を有する。
【発明の効果】
【００１６】
本発明によれば、酸化雰囲気における熱安定性と、適度な導電性を有するランタンクロマイト質材料を提供できる。
また、本発明によれば、高温還元雰囲気下における膨張が抑制され、しかも熱膨張率がＹＳＺに近い値に保持され、且つ導電率が高く保持された、インターコネクタ用材料として好適なランタンクロマイト質材料が提供できる。
また本発明によれば、高温還元雰囲気下における膨張が抑制されて曲がりや割れがなく、しかも熱膨張率がＳＯＦＣの固体電解質であるＹＳＺに近い値に保持され、且つ導電率が高く保持された、インターコネクタが提供できる。
【発明を実施するための最良の形態】
【００１７】
（実施例）
ランタンクロマイト質材料として、下記の一般式で表される組成の酸化物を試作した。
（Ｌａ（１−ｘ）Ｓｒｘ）（Ｃｒ（１−ｙ−ｚ）ＣｏｙＺｒｚ）Ｏ３
ただし、０．１≦ｘ≦０．２
０．０１≦ｙ≦０．０５
０．０１≦ｚ≦０．１
【００１８】
原料粉末として、酸化ランタン、炭酸ストロンチウム、酸化クロム、酸化コバルト及び酸化ジルコニウムを所定割合に配合した後、ボールミルを用いて混合し、次に１３００℃において１０時間熱処理して、複合酸化物粉末を得た。次に、１００ｋｇ／ｃｍ2 で一軸プレスして６０ｍｍφ×５ｍｍｔ程度の円板を得た後、２０００ｋｇ／ｃｍ2
で冷間静水圧加圧（ＣＩＰ）処理して成形体を得た。次に、１５００℃〜１７００℃の焼結温度において焼結して焼結体を得た。次に、１６５０℃で焼結した円板焼結体から３×４×４０ｍｍのテストピースを加工し物性測定用サンプルとした。各物性測定は次のように実施した。
【００１９】
〔還元膨張率〕
テストピースを直径４０ｍｍ、長さ５００ｍｍの管内に置き、安定な還元雰囲気を保つために管内に約１００ｍｌ／分の流量で水素ガスを連続的に流通しながら１０００℃で５時間保持した後、冷却し、長さ変化を測定し、以下の式により求めた。
還元膨張率（％）＝（Ｌ’／Ｌ−１）×１００
但し、Ｌ：還元前長さ（室温）
Ｌ’：還元後長さ（室温）
【００２０】
〔熱膨張係数〕
テストピースを１０℃／ｍｉｎで昇温し、熱膨張を連続的に測定した。
【００２１】
〔導電率〕
テストピースに４本の白金リード線（間隔：約１０ｍｍ）を巻きつけ、各温度において直流４端子法により測定した。
試料の組成（前記一般式におけるｘ、ｙ及びｚの値）ならびに試料の還元膨張率、熱膨張係数及び導電率の測定結果を表１に示す。
【００２２】
【表１】
2007039279.tif 000002
【００２３】
図１は前記一般式のｙ値（Ｃｏ量）と還元膨張率の関係を示すグラフである。横軸はｙ値を、縦軸は還元膨張率（％）を示す。前記一般式のｘ値（Ｓｒ量）をそれぞれ０．１、０．１５及び０．２に固定した場合について測定を行った。前記一般式のｚ値（Ｚｒ量）は０．０５に固定した。
なお、ｘ値を上記の値に固定した理由は、次の通りである。導電性素子としてはｘ値が大きい方がよいが、ｘ値が大きすぎると還元膨張率と熱膨張係数が大きくなりすぎるので、ｘ値の上限は０．２とした。一方、ｘ値が０．１未満では、熱膨張係数及び導電率が低くなりするので、ｘ値の下限は０．１とした。以下の他の試験においても同様である。
図１のグラフから、ｙ値の増加に伴い、還元膨張率は大きくなることがわかる。特に、ｙ値が０．０５を越えると、還元膨張率は急激に大きくなる。
【００２４】
図２は前記一般式のｙ値と熱膨張係数の関係を示すグラフである。横軸はｙ値、縦軸は熱膨張係数（×１０-6／Ｋ）を示す。前記一般式のｘ値をそれぞれ０．１、０．１５及び０．２に固定した場合について測定を行った。前記一般式のｚ値は０．０５に固定した。
図２のグラフから、ｙ値の増加に伴い、熱膨張係数は大きくなることがわかる。ｙ値が０．０５を越えると、いずれのｘ値の場合でも、試料の熱膨張係数は目標値であるＹＳＺの熱膨張係数１０．２×１０−６／Ｋ〜１０．３×１０−６／Ｋを越えてしまう。一方、ｙ値が０．０１未満では、いずれのｘ値の場合でも、試料の熱膨張係数は前記目標値に満たない。
【００２５】
図３は前記一般式のｙ値と導電率の関係を示すグラフである。横軸はｙ値を、縦軸は１０００℃における導電率（Ｓ／ｃｍ）を示す。前記一般式のｘ値をそれぞれ０．１、０．１５及び０．２に固定した場合について測定を行った。前記一般式のｚ値は０．０５に固定した。
図３のグラフから、ｙ値の増加に伴い、導電率は小さくなっており、導電率の観点からはｙ値が小さいほど良いことがわかる。導電率は１０Ｓ／ｃｍ以上が好ましいが、ｙ値が０．０５を越えると、ｘ値によっては導電率が１０Ｓ／ｃｍを下回る場合がある。
【００２６】
以上の結果から、ｙ値の増加、すなわちＣｒをＣｏで置換する量を多くすることにより還元膨張率と熱膨張係数は増大し、導電率は低下することが判明した。
【００２７】
図４は前記一般式のｚ値（Ｚｒ量）と還元膨張率の関係を示すグラフである。横軸はｚ値を、縦軸は還元膨張率（％）を示す。前記一般式のｘ値（Ｓｒ量）をそれぞれ０．１、０．１５及び０．２に固定した場合について測定を行った。前記一般式のｙ値（Ｃｏ量）は０に固定した。なお、ｙ＝０は本発明の範囲外であるが、これはｚ値単独での影響を評価するためである。（以下の試験においても同様である。）
図４のグラフから、ｚ値の増加に伴い、還元膨張率は小さくなることがわかる。特に、ｚ値が０から０．１の範囲で還元膨張率の減少勾配が急であり、Ｚｒの少量添加でも還元膨張抑制効果が得られることがわかる。
【００２８】
図５は前記一般式のｚ値と熱膨張係数の関係を示すグラフである。横軸はｚ値、縦軸は熱膨張係数（×１０-6／Ｋ）を示す。前記一般式のｘ値をそれぞれ０．１、０．１５及び０．２に固定した場合について測定を行った。前記一般式のｙ値は０に固定した。
図５のグラフから、ｚ値の増加に伴い、熱膨張係数は小さくなることがわかる。ｚ値が０．１を越えると、いずれのｘ値の場合でも、試料の熱膨張係数は目標値であるＹＳＺの熱膨張係数１０．２×１０−６／Ｋ〜１０．３×１０−６／Ｋに満たない。
【００２９】
図６は前記一般式のｚ値と導電率の関係を示すグラフである。横軸はｚ値を、縦軸は１０００℃における導電率（Ｓ／ｃｍ）を示す。前記一般式のｘ値をそれぞれ０．１、０．１５及び０．２に固定した場合について測定を行った。前記一般式のｙ値は０に固定した。
図６のグラフから、ｚ値の増加に伴い、導電率は小さくなっており、導電率の観点からはＣｏと同様にＺｒも少ない方が良いことがわかる。
【００３０】
ＳＯＦＣなどのインターコネクタ材料として適用する場合、インターコネクタ材料は固体電解質であるＹＳＺと熱膨張係数がほぼ一致していると同時に導電率が高く、また還元膨張率が小さいことが必要であるが、以上の解析の結果、一般式（Ｌａ（１−ｘ）Ｓｒｘ）（Ｃｒ（１−ｙ−ｚ）ＣｏｙＺｒｚ）Ｏ３のｘ、ｙ及びｚ値は、０．１≦ｘ≦０．２、０．０１≦ｙ≦０．０５、０．０１≦ｚ≦０．１が好ましいことがわかる。
【００３１】
なお、上記一般式で示したランタンクロマイト質材料は、酸化雰囲気における高い熱安定性と、適度な導電性を有しているので、セラミックス用焼成炉のヒータ線等の電熱体用材料としても好適に用いられる。
【図面の簡単な説明】
【００３２】
【図１】ランタンクロマイト質材料（Ｌａ（１−ｘ）Ｓｒｘ）（Ｃｒ（１−ｙ−ｚ）ＣｏｙＺｒｚ）Ｏ３の、ｙ値（Ｃｏ量）と還元膨張率の関係を示すグラフである。
【図２】ランタンクロマイト質材料（Ｌａ（１−ｘ）Ｓｒｘ）（Ｃｒ（１−ｙ−ｚ）ＣｏｙＺｒｚ）Ｏ３の、ｙ値と熱膨張係数の関係を示すグラフである。
【図３】ランタンクロマイト質材料（Ｌａ（１−ｘ）Ｓｒｘ）（Ｃｒ（１−ｙ−ｚ）ＣｏｙＺｒｚ）Ｏ３の、ｙ値と導電率の関係を示すグラフである。
【図４】ランタンクロマイト質材料（Ｌａ（１−ｘ）Ｓｒｘ）（Ｃｒ（１−ｙ−ｚ）ＣｏｙＺｒｚ）Ｏ３の、ｚ値と還元膨張率の関係を示すグラフである。
【図５】ランタンクロマイト質材料（Ｌａ（１−ｘ）Ｓｒｘ）（Ｃｒ（１−ｙ−ｚ）ＣｏｙＺｒｚ）Ｏ３の、ｚ値と熱膨張係数の関係を示すグラフである。
【図６】ランタンクロマイト質材料（Ｌａ（１−ｘ）Ｓｒｘ）（Ｃｒ（１−ｙ−ｚ）ＣｏｙＺｒｚ）Ｏ３の、ｚ値と導電率の関係を示すグラフである。
【図１】
2007039279.tif 000003
【図２】
2007039279.tif 000004
【図３】
2007039279.tif 000005
【図４】
2007039279.tif 000006
【図５】
2007039279.tif 000007
【図６】
2007039279.tif 000008